(57)【要約】  本発明は、ろう付加熱後の強度が高く、更に良好な耐高温座屈性、ろう付性及び自己耐食性を有する熱交換器用のアルミニウム合金製ブレージングシートフィン材及びその製造方法を提供する。  本発明のアルミニウム合金製ブレージングシートフィン材は、芯材の両面にろう材をクラッドしたフィン材であって、芯材及びろう材が所定のアルミニウム合金組成を有し、ろう付加熱前に、フィン材が６〜１６％の片面平均クラッド率、４０〜１２０μｍの厚さ及び４８〜５４％ＩＡＣＳの導電率を有し、芯材の金属組織が、円相当径０．０５〜０．５０μｍのＭｎ系化合物が０．０５〜０．３５μｍの平均粒子間距離で存在する分布を有し、ろう付加熱後に、フィン材が４０〜４４％ＩＡＣＳの導電率を有し、芯材の金属組織が、円相当径０．５０μｍ以下のＭｎ系化合物が０．４５μｍ以下の平均粒子間距離で存在する分布を有するものである。
2016147627.tif 000002
【特許請求の範囲】
【請求項１】
アルミニウム合金の芯材と、当該芯材の両面にクラッドされたＡｌ−Ｓｉ系合金ろう材とを備えるアルミニウム合金製ブレージングシートフィン材であって、前記芯材が、Ｓｉ：０．０５〜０．８質量％、Ｆｅ：０．０５〜０．８質量％、Ｍｎ：０．８〜２．０質量％を含有し、かつ、前記Ｓｉ、Ｆｅ、Ｍｎの含有量がＳｉ＋Ｆｅ≦Ｍｎの条件を満たし、残部Ａｌ及び不可避的不純物からなるアルミニウム合金からなり、前記ろう材が、Ｓｉ：６．０〜１３．０質量％、Ｆｅ：０．０５〜０．８質量％を含有し、残部Ａｌ及び不可避的不純物からなるＡｌ−Ｓｉ系合金からなり、  ろう付加熱前において、当該フィン材が、６〜１６％の片面平均クラッド率、４０〜１２０μｍの厚さ及び４８〜５４％ＩＡＣＳの導電率を有し、前記芯材の金属組織が、円相当径０．０５〜０．５０μｍのＭｎ系化合物が０．０５〜０．３５μｍの平均粒子間距離で存在する分布状態を有し、  ろう付加熱後において、当該フィン材が４０〜４４％ＩＡＣＳの導電率を有し、前記芯材の金属組織が、円相当径０．５０μｍ以下のＭｎ系化合物が０．４５μｍ以下の平均粒子間距離で存在する分布状態を有することを特徴とする熱交換器用のアルミニウム合金製ブレージングシートフィン材。
【請求項２】
前記芯材が、Ｚｎ：０．３〜３．０質量％を更に含有するアルミニウム合金からなる、請求項１に記載の熱交換器用のアルミニウム合金製ブレージングシートフィン材。
【請求項３】
前記芯材が、Ｃｕ：０．０５〜０．５質量％を更に含有するアルミニウム合金からなる、請求項１又は２に記載の熱交換器用のアルミニウム合金製ブレージングシートフィン材。
【請求項４】
前記芯材が、Ｚｒ：０．０５〜０．３質量％、Ｔｉ：０．０５〜０．３質量％、Ｃｒ：０．０５〜０．３質量％及びＶ：０．０５〜０．３質量％から選択される１種又は２種以上を更に含有するアルミニウム合金からなる、請求項１〜３のいずれか一項に記載の熱交換器用のアルミニウム合金製ブレージングシートフィン材。
【請求項５】
前記ろう材が、Ｚｎ：０．３〜３．０質量％を更に含有するＡｌ−Ｓｉ系合金からなる、請求項１〜４のいずれか一項に記載の熱交換器用のアルミニウム合金製ブレージングシートフィン材。
【請求項６】
前記ろう材が、Ｃｕ：０．１〜０．７質量％を更に含有するＡｌ−Ｓｉ系合金からなる、請求項１〜５のいずれか一項に記載の熱交換器用のアルミニウム合金製ブレージングシートフィン材。
【請求項７】
前記ろう材が、Ｎａ：０．００３〜０．０５質量％及びＳｒ：０．００３〜０．０５質量％の少なくともいずれか一方を更に含有するＡｌ−Ｓｉ系合金からなる、請求項１〜６のいずれか一項に記載の熱交換器用のアルミニウム合金製ブレージングシートフィン材。
【請求項８】
ろう付加熱後の引張強度が１３０ＭＰａ以上である、請求項１〜７のいずれか一項に記載の熱交換器用のアルミニウム合金製ブレージングシートフィン材。
【請求項９】
請求項１〜８のいずれか一項に記載の熱交換器用のアルミニウム合金製ブレージングシートフィン材の製造方法であって、前記芯材用及びろう材用のアルミニウム合金を半連続鋳造法によりそれぞれ鋳造する鋳造工程と、芯材の両面に所定厚さに圧延したろう材を重ね合わせた合わせ材を熱間圧延する熱間合わせ圧延工程と、熱間合わせ圧延工程後のクラッド材を途中で焼鈍することなく冷間圧延する一次冷間圧延工程と、一次冷間圧延工程後においてクラッド材を焼鈍する焼鈍工程と、焼鈍工程後において途中で焼鈍することなく最終板厚まで冷間圧延する二次冷間圧延工程とを備え、  前記芯材の鋳造工程において、凝固後の芯材鋳塊を５５０〜２００℃まで冷却する平均冷却速度を０．１０℃／秒以上とし、  前記芯材鋳塊を５１０℃以上の温度で均質化処理する均質化処理工程を設けず、  前記熱間合わせ圧延工程において、合わせ材の加熱温度を４２０〜５００℃とし、熱間圧延率が１０％に達したときの圧延板の温度を３７０〜４５０℃とし、  前記一次冷間圧延工程において、冷間圧延率を８５．０〜９９．５％とし、  前記焼鈍工程において、焼鈍温度を３００〜４５０℃として芯材を再結晶させ、前記二次冷間圧延工程において、冷間圧延率を１０〜８５％とすることを特徴とする熱交換器用のアルミニウム合金製ブレージングシートフィン材の製造方法。
【請求項１０】
請求項１〜８のいずれか一項に記載の熱交換器用のアルミニウム合金製ブレージングシートフィン材の製造方法であって、前記芯材用及びろう材用のアルミニウム合金を半連続鋳造法によりそれぞれ鋳造する鋳造工程と、芯材の両面に所定厚さに圧延したろう材を重ね合わせた合わせ材を熱間圧延する熱間合わせ圧延工程と、熱間合わせ圧延工程後のクラッド材を途中で焼鈍することなく冷間圧延する一次冷間圧延工程と、一次冷間圧延工程後においてクラッド材を焼鈍する焼鈍工程と、焼鈍工程後において途中で焼鈍することなく最終板厚まで冷間圧延する二次冷間圧延工程とを備え、  前記芯材の鋳造工程において、凝固後の芯材鋳塊を５５０〜２００℃まで冷却する平均冷却速度を０．１０℃／秒以上とし、  前記芯材鋳塊を５１０℃以上の温度で均質化処理する均質化処理工程を設けず、  前記熱間合わせ圧延工程において、合わせ材の加熱温度を４２０〜５００℃とし、熱間圧延率が１０％に達したときの圧延板の温度を３７０〜４５０℃とし、  前記一次冷間圧延工程において、冷間圧延率を８５．０〜９９．５％とし、  前記焼鈍工程において、焼鈍温度を１５０℃以上３００℃未満として芯材を再結晶させず、  前記二次冷間圧延工程において、冷間圧延率を３〜４０％とすることを特徴とする熱交換器用のアルミニウム合金製ブレージングシートフィン材の製造方法。
【請求項１１】
前記二次冷間圧延工程後において、圧延板を３００℃以下の温度で焼鈍する焼鈍工程を更に備える、請求項９又は１０に記載の熱交換器用のアルミニウム合金製ブレージングシートフィン材の製造方法。
【請求項１２】
請求項１〜８のいずれか一項に記載の熱交換器用のアルミニウム合金製ブレージングシートフィン材の製造方法であって、前記芯材用及びろう材用のアルミニウム合金を半連続鋳造法によりそれぞれ鋳造する鋳造工程と、芯材の両面に所定厚さに圧延したろう材を重ね合わせた合わせ材を熱間圧延する熱間合わせ圧延工程と、熱間合わせ圧延工程後のクラッド材を途中で焼鈍することなく最終板厚まで冷間圧延する冷間圧延工程と、冷間圧延工程後においてクラッド材を焼鈍する焼鈍工程とを備え、  前記芯材の鋳造工程において、凝固後の芯材鋳塊を５５０〜２００℃まで冷却する平均冷却速度を０．１０℃／秒以上とし、  前記芯材鋳塊を５１０℃以上の温度で均質化処理する均質化処理工程を設けず、  前記熱間合わせ圧延工程において、合わせ材の加熱温度を４２０〜５００℃とし、熱間圧延率が１０％に達したときの圧延板の温度を３７０〜４５０℃とし、  前記冷間圧延工程において、冷間圧延率を８５．０〜９９．５％とし、  前記焼鈍工程において、焼鈍温度を１５０℃以上３００℃未満として芯材を再結晶させないことを特徴とする熱交換器用のアルミニウム合金製ブレージングシートフィン材の製造方法。
【請求項１３】
前記芯材の鋳造工程後において、芯材鋳塊を５１０℃未満の温度で均質化処理する均質化処理工程を更に備える、請求項９〜１２のいずれか一項に記載の熱交換器用のアルミニウム合金製ブレージングシートフィン材の製造方法。
【請求項１４】
前記芯材の鋳造工程において、溶湯凝固時の平均冷却速度を０．５℃／秒以上とする、請求項９〜１３のいずれか一項に記載の熱交換器用のアルミニウム合金製ブレージングシートフィン材の製造方法。
【請求項１５】
前記合わせ材を加熱する際において、前記加熱温度に達するまでの昇温時間を１５時間以下とする、請求項９〜１４のいずれか一項に記載の熱交換器用のアルミニウム合金製ブレージングシートフィン材の製造方法。
【請求項１６】
前記熱間合わせ圧延工程の終了時における圧延板温度を３７０℃未満とする、請求項９〜１５のいずれか一項に記載の熱交換器用のアルミニウム合金製ブレージングシートフィン材の製造方法。
【発明の詳細な説明】
【技術分野】
【０００１】  本発明はろう付加熱後の強度に優れ、更に良好な耐高温座屈性、ろう付性及び自己耐食性を有する熱交換器用のアルミニウム合金製ブレージングシートフィン材及びその製造方法に関する。本発明に係るアルミニウム合金製ブレージングシートフィン材は、特に自動車用熱交換器のフィン材として好適に使用される。
【背景技術】
【０００２】  アルミニウム合金は軽量で強度に優れ、更には熱伝導率に優れることから熱交換器用材料として好適に用いられている。【０００３】  近年、あらゆる産業において省資源化や省エネルギー化が必須課題となっている。自動車産業においても、これら課題の達成に向けて自動車の軽量化が進められている。この流れの中で自動車用熱交換器も軽量化や小型化が進められており、構造材料の薄肉化が求められている。熱交換器の剛性を確保しつつ構造材料の薄肉化を達成するために、各部材のろう付加熱後の強度向上が期待されている。これに伴い、ブレージングシートフィン材は薄肉高強度化が望まれている。【０００４】  このようなことから、コンデンサやエバポレータ等の自動車用熱交換器には、アルミニウム合金製のものが広く使用されている。また、近年になってルームクーラー用熱交換器にもアルミニウム合金製のものが普及し始めている。これらの熱交換器は、作動流体の通路として機能する部材と熱輸送の媒体として機能するフィン材から構成されており、両部材をろう付接合して製造される。ろう付接合は、ろう材を内包した構成部材を約６００℃に加熱して継ぎ手に溶融ろうを供給し、継ぎ手の隙間にろうを充填させたあと冷却するプロセスで実施される。特に自動車用熱交換器では、フッ化物系フラックスを付着させたチューブやコルゲートフィンなどの部材を所定の構造に組付けた後、不活性ガス雰囲気の加熱炉においてろう付接合する方法が一般的に採用されている。【０００５】  一般的な熱交換器用ブレージングシートは、ＪＩＳ−Ａ３００３やＪＩＳ−Ａ３２０３等のＡｌ−Ｍｎ系合金芯材の片面又は両面に、ＪＩＳ−Ａ４３４３やＪＩＳ−Ａ４０４５等のＡｌ−Ｓｉ系合金ろう材を貼り合わせてなるクラッド材である。しかしながら、このような一般的な合金からなるブレージングシートは、ろう付加熱後の強度に劣るため薄肉化が困難であるという問題があった。【０００６】  上記問題を解決するため、これまでにブレージングシートフィン材の薄肉高強度化に向けて、材料構成や製造工程について様々な検討がなされてきた。【０００７】  例えば、特許文献１には、芯材にＮｉを添加することにより優れたろう付加熱後強度を有するブレージングシートフィン材が提案されている。しかしながら、Ｎｉを含有する金属間化合物は母相との電位差が大きく腐食の起点となり易いため、自己耐食性が低く実用上の使用に問題があった。【０００８】  特許文献２には、皮材の板厚と皮材のＳｉ含有量を規制することにより優れたろう付加熱後強度を有する３層クラッドフィン材が提案されている。しかしながら、このフィン材は明細書の段落番号００１１に記載されているように、ろう材層を有する部材と組み合わせて用いられるため、自身がろう供給機能を有するブレージングシートフィン材として用いることができないという問題があった。【０００９】  特許文献３には、ろう付加熱後の芯材に亜結晶粒を形成させることにより優れたろう付加熱後強度を有するブレージングシートフィン材が提案されている。しかしながら、同文献の表４などに記載されているように、このプレートフィン材では、芯材へのろう侵食が発生して耐高温座屈性が低くなり、コルゲートフィン材��は適用できないという問題があった。【００１０】  以上のように、ブレージングシートフィン材の薄肉化に向けて、ろう付加熱後の強度向上と諸特性の確保を両立することが問題として残った。
【先行技術文献】
【特許文献】
【００１１】
【特許文献１】特許第３４０７９６５号公報
【特許文献２】特開２００７−１４６２６４号公報
【特許文献３】特開２０１２−２２４９２３号公報
【発明の開示】
【発明が解決しようとする課題】
【００１２】  本発明は上記問題点を解決すべくなされたもので、ろう付加熱後の強度に優れ、更に良好な耐高温座屈性、ろう付性及び自己耐食性を有する熱交換器用のアルミニウム合金製ブレージングシートフィン材及びその製造方法を提供することを目的とする。
【課題を解決するための手段】
【００１３】  本発明者等は上記状況に鑑み鋭意検討した結果、特定の成分を有するアルミニウム合金材を用いて、特定の鋳塊冷却条件や合わせ材加熱条件、合わせ材の熱間圧延条件、冷間圧延条件及び焼鈍条件によって、特定の金属組織を有するアルミニウム合金製ブレージングシートフィン材を製造可能なことを見出した。【００１４】  すなわち、芯材については、ＳｉとＦｅの含有量を制限し、更にＳｉとＦｅの含有量の和に対しＭｎの含有量を多く制御する。このように配合したアルミニウム合金溶湯を、半連続鋳造法により調製する。ここで、鋳造工程において、凝固したアルミニウム合金の平均冷却速度を一定値以上に速めて芯材鋳塊を得る。なお、芯材鋳塊は、均質化処理を施す場合には、高温での処理とはしない。このようにして調製された芯材鋳塊は、Ａｌ―Ｍｎ系金属間化合物、Ａｌ−Ｓｉ−Ｍｎ系金属間化合物、Ａｌ−Ｆｅ−Ｍｎ系金属間化合物、Ａｌ−Ｓｉ−Ｆｅ−Ｍｎ系金属間化合物（以下、これらの金属間化合物を「Ｍｎ系化合物」という。）の析出を抑制して適切なＭｎ固溶量を確保できる。その結果、ろう付加熱後において優れた強度が得られ、耐高温座屈性を確保できる。一方、ろう材については、ＳｉとＦｅの含有量を適切な量に制御して調製することで、ろう付加熱におけるろう流動性を確保でき、また、ろう付加熱時のＳｉの芯材への拡散により優れた強度が得られ、耐高温座屈性を確保できる。【００１５】  芯材鋳塊とろう材との合わせ材を熱間合わせ圧延してクラッド材とする際には、合わせ材の加熱は低温で行い、熱間合わせ圧延途中の圧延板の温度も低温となるよう制御して熱間合わせ圧延を行う。これにより、芯材のＭｎ系化合物の析出を抑制して適切なＭｎ固溶量を確保できる。【００１６】  次に、熱間合わせ圧延後のクラッド材を冷間圧延する際には、途中で焼鈍することなく高圧延率で冷間圧延する。冷間圧延後の焼鈍工程において焼鈍温度を４００℃以下の低温で行う。冷間圧延率と焼鈍条件により、芯材には微細なＭｎ系化合物が密に析出する。この焼鈍工程でＭｎ固溶量は減少するが、熱間合わせ圧延終了時点において適切なＭｎ固溶量を確保しているため、焼鈍終了時点でＭｎ系化合物の微細分散とＭｎ固溶量の確保がバランスよく実現されている。この焼鈍後のクラッド材を更に冷間圧延する（以下、焼鈍後の冷間圧延を最終圧延とする。）、或いは、しないに拘わらず、焼鈍工程までに得られたクラッド材のＭｎ系化合物の分布とＭｎ固溶量との良好なバランスが確保されているため、最終板厚とされたブレージングシートフィン材は、ある一定水準の導電率とＭｎ系化合物の平均粒子間距離を有する金属組織となっている。【００１７】  このように、製造工程における入熱量が少なく制御されたブレージングシートフィン材は、ろう付加熱後の芯材に適切なＭｎ固溶量を確保できるとともに、芯材の固溶Ｍｎがろう材から拡散されたＳｉと結合してＭｎ系化合物を形成し、ろう付加熱温度である６００℃付近で再固溶することにより、素材のＭｎ系化合物の増大を抑制できる。そのため、ろう付加熱後において、Ｍｎの固溶強化とＭｎ化合物の分散強化のバランスの取れた効果を得ることができる。【００１８】  但し、ろう付加熱中の芯材へのろう侵食を抑制して自己耐食性を確保するため、最終板厚のブレージングシートフィン材への加工度は適切に制御する必要がある。焼鈍工程でクラッド材の芯材を再結晶させる場合には、焼鈍後の冷間圧延工程で高めの圧延率で冷間圧延を実施する。一方、焼鈍工程でクラッド材の芯材を再結晶させない場合には、焼鈍後の冷間圧延工程で低めの圧延率で冷間圧延を実施するか、或いは、冷間圧延を実施しない。このようにして、再結晶させる場合においてもさせない場合においても、ろう付加熱中に芯材が粗大に再結晶化して芯材へろう侵食するのを抑制し、自己耐食性を確保できる。焼鈍工程において芯材を再結晶させるか否かは、コルゲート成形設備での成形性を考慮して選択すればよい。【００１９】  以上のようにして、本発明者らは上記発明の課題を解決できることを見出し、本発明を完成するに至った。【００２０】  具体的には、本発明は請求項１において、アルミニウム合金の芯材と、当該芯材の両面にクラッドされたＡｌ−Ｓｉ系合金ろう材とを備えるアルミニウム合金製ブレージングシートフィン材であって、前記芯材が、Ｓｉ：０．０５〜０．８質量％、Ｆｅ：０．０５〜０．８質量％、Ｍｎ：０．８〜２．０質量％を含有し、かつ、前記Ｓｉ、Ｆｅ、Ｍｎの含有量がＳｉ＋Ｆｅ≦Ｍｎの条件を満たし、残部Ａｌ及び不可避的不純物からなるアルミニウム合金からなり、前記ろう材が、Ｓｉ：６．０〜１３．０質量％、Ｆｅ：０．０５〜０．８質量％を含有し、残部Ａｌ及び不可避的不純物からなるＡｌ−Ｓｉ系合金からなり、  ろう付加熱前において、当該フィン材が、６〜１６％の片面平均クラッド率、４０〜１２０μｍの厚さ及び４８〜５４％ＩＡＣＳの導電率を有し、前記芯材の金属組織が、円相当径０．０５〜０．５０μｍのＭｎ系化合物が０．０５〜０．３５μｍの平均粒子間距離で存在する分布状態を有し、  ろう付加熱後において、当該フィン材が４０〜４４％ＩＡＣＳの導電率を有し、前記芯材の金属組織が、円相当径０．５０μｍ以下のＭｎ系化合物が０．４５μｍ以下の平均粒子間距離で存在する分布状態を有することを特徴とする熱交換器用のアルミニウム合金製ブレージングシートフィン材とした。【００２１】  本発明は請求項２では請求項１において、前記芯材が、Ｚｎ：０．３〜３．０質量％を更に含有するアルミニウム合金からなるものとした。【００２２】  本発明は請求項３では請求項１又は２において、前記芯材が、Ｃｕ：０．０５〜０．５質量％を更に含有するアルミニウム合金からなるものとした。【００２３】  本発明は請求項４では請求項１〜３のいずれか一項において、前記芯材が、Ｚｒ：０．０５〜０．３質量％、Ｔｉ：０．０５〜０．３質量％、Ｃｒ：０．０５〜０．３質量％及びＶ：０．０５〜０．３質量％から選択される１種又は２種以上を更に含有するアルミニウム合金からなるものとした。【００２４】  本発明は請求項５では請求項１〜４のいずれか一項において、前記ろう材が、Ｚｎ：０．３〜３．０質量％を更に含有するＡｌ−Ｓｉ系合金からなるものとした。【００２５】  本発明は請求項６では請求項１〜５のいずれか一項において、前記ろう材が、Ｃｕ：０．１〜０．７質量％を更に含有するＡｌ−Ｓｉ系合金からなるものとした。【００２��】  本発明は請求項７では請求項１〜６のいずれか一項において、前記ろう材が、Ｎａ：０．００３〜０．０５質量％及びＳｒ：０．００３〜０．０５質量％の少なくともいずれか一方を更に含有するＡｌ−Ｓｉ系合金からなるものとした。【００２７】  本発明は請求項８では請求項１〜７のいずれか一項において、ろう付加熱後の引張強度が１３０ＭＰａ以上であるものとした。【００２８】  本発明は請求項９では請求項１〜８のいずれか一項に記載の熱交換器用のアルミニウム合金製ブレージングシートフィン材の製造方法であって、前記芯材用及びろう材用のアルミニウム合金を半連続鋳造法によりそれぞれ鋳造する鋳造工程と、芯材の両面に所定厚さに圧延したろう材を重ね合わせた合わせ材を熱間圧延する熱間合わせ圧延工程と、熱間合わせ圧延工程後のクラッド材を途中で焼鈍することなく冷間圧延する一次冷間圧延工程と、一次冷間圧延工程後においてクラッド材を焼鈍する焼鈍工程と、焼鈍工程後において途中で焼鈍することなく最終板厚まで冷間圧延する二次冷間圧延工程とを備え、  前記芯材の鋳造工程において、凝固後の芯材鋳塊を５５０〜２００℃まで冷却する平均冷却速度を０．１０℃／秒以上とし、  前記芯材鋳塊を５１０℃以上の温度で均質化処理する均質化処理工程を設けず、  前記熱間合わせ圧延工程において、合わせ材の加熱温度を４２０〜５００℃とし、熱間圧延率が１０％に達したときの圧延板の温度を３７０〜４５０℃とし、  前記一次冷間圧延工程において、冷間圧延率を８５．０〜９９．５％とし、  前記焼鈍工程において、焼鈍温度を３００〜４５０℃として芯材を再結晶させ、前記二次冷間圧延工程において、冷間圧延率を１０〜８５％とすることを特徴とする熱交換器用のアルミニウム合金製ブレージングシートフィン材の製造方法とした。【００２９】  本発明は請求項１０では請求項１〜８のいずれか一項に記載の熱交換器用のアルミニウム合金製ブレージングシートフィン材の製造方法であって、前記芯材用及びろう材用のアルミニウム合金を半連続鋳造法によりそれぞれ鋳造する鋳造工程と、芯材の両面に所定厚さに圧延したろう材を重ね合わせた合わせ材を熱間圧延する熱間合わせ圧延工程と、熱間合わせ圧延工程後のクラッド材を途中で焼鈍することなく冷間圧延する一次冷間圧延工程と、一次冷間圧延工程後においてクラッド材を焼鈍する焼鈍工程と、焼鈍工程後において途中で焼鈍することなく最終板厚まで冷間圧延する二次冷間圧延工程とを備え、  前記芯材の鋳造工程において、凝固後の芯材鋳塊を５５０〜２００℃まで冷却する平均冷却速度を０．１０℃／秒以上とし、  前記芯材鋳塊を５１０℃以上の温度で均質化処理する均質化処理工程を設けず、  前記熱間合わせ圧延工程において、合わせ材の加熱温度を４２０〜５００℃とし、熱間圧延率が１０％に達したときの圧延板の温度を３７０〜４５０℃とし、  前記一次冷間圧延工程において、冷間圧延率を８５．０〜９９．５％とし、  前記焼鈍工程において、焼鈍温度を１５０℃以上３００℃未満として芯材を再結晶させず、  前記二次冷間圧延工程において、冷間圧延率を３〜４０％とすることを特徴とする熱交換器用のアルミニウム合金製ブレージングシートフィン材の製造方法とした。【００��０】  本発明は請求項１１では請求項９又は１０において、前記二次冷間圧延工程後において、圧延板を３００℃以下の温度で焼鈍する焼鈍工程を更に備えるものとした。【００３１】  本発明は請求項１２では請求項１〜８のいずれか一項に記載の熱交換器用のアルミニウム合金製ブレージングシートフィン材の製造方法であって、前記芯材用及びろう材用のアルミニウム合金を半連続鋳造法によりそれぞれ鋳造する鋳造工程と、芯材の両面に所定厚さに圧延したろう材を重ね合わせた合わせ材を熱間圧延する熱間合わせ圧延工程と、熱間合わせ圧延工程後のクラッド材を途中で焼鈍することなく最終板厚まで冷間圧延する冷間圧延工程と、冷間圧延工程後においてクラッド材を焼鈍する焼鈍工程とを備え、  前記芯材の鋳造工程において、凝固後の芯材鋳塊を５５０〜２００℃まで冷却する平均冷却速度を０．１０℃／秒以上とし、  前記芯材鋳塊を５１０℃以上の温度で均質化処理する均質化処理工程を設けず、  前記熱間合わせ圧延工程において、合わせ材の加熱温度を４２０〜５００℃とし、熱間圧延率が１０％に達したときの圧延板の温度を３７０〜４５０℃とし、  前記冷間圧延工程において、冷間圧延率を８５．０〜９９．５％とし、  前記焼鈍工程において、焼鈍温度を１５０℃以上３００℃未満として芯材を再結晶させないことを特徴とする熱交換器用のアルミニウム合金製ブレージングシートフィン材の製造方法とした。【００３２】  本発明は請求項１３では請求項９〜１２のいずれか一項において、前記芯材の鋳造工程後において、芯材鋳塊を５１０℃未満の温度で均質化処理する均質化処理工程を更に備えるものとした。【００３３】  本発明は請求項１４では請求項９〜１３のいずれか一項において、前記芯材の鋳造工程において、溶湯凝固時の平均冷却速度を０．５℃／秒以上とするものとした。【００３４】  本発明は請求項１５では請求項９〜１４のいずれか一項において、前記合わせ材を加熱する際において、前記加熱温度に達するまでの昇温時間を１５時間以下とするものとした。【００３５】  本発明は請求項１６では請求項９〜１５のいずれか一項において、前記熱間合わせ圧延工程の終了時における圧延板温度を３７０℃未満とするものとした。
【発明の効果】
【００３６】  本発明により、ろう付加熱後の強度が高く薄肉のアルミニウム合金製ブレージングシートフィン材及びその製造方法が提供される。また、このブレージングシートフィン材は、良好な耐高温座屈性、ろう付性及び自己耐食性を有する。従って、本発明のブレージングシートフィン材は、熱交換器用フィン材として好適に用いられる。
【図面の簡単な説明】
【００３７】
【図１】本発明における、サグ試験装置を用いた耐高温座屈性評価の模式図である。
【図２】本発明における、ろう付性と自己耐食性の評価に用いた試験片の模式的な正面図である。
【発明を実施するための最良の形態】
【００３８】  本発明に係る熱交換起用のアルミニウム合金製ブレージングシートフィン材及びその製造方法について、以下に詳細に説明する。【００３９】１．アルミニウム合金製ブレージングシートフィン材  本発明に係る熱交換器用のアルミニウム合金製ブレージングシートフィン材は、芯材及びろう材が所定のアルミニウム合金組成を有し、更に、所定の厚さとクラッド率、ならびに、ろう付加熱前後において所定の導電率と金属組織を有する。【００４０】１−１．芯材  芯材は、Ｓｉ、Ｆｅ、Ｍｎを必須元素とする。芯材のＳｉは、強度や耐高温座屈性の向上に寄与する。Ｓｉ含有量は、０．０５〜０．８質量％（以下、単に「％」と記す）とする。Ｓｉ含有量が０．０５％未満では、Ｍｎ系化合物が十分に形成されず、ろう付加熱後に十分な強度が得られない。一方、Ｓｉ含有量が０．８％を超えると、Ｍｎ系化合物が過剰に形成されてろう付加熱前に適切なＭｎ固溶量を確保できず、ろう付加熱後に十分な強度が得られない。また、芯材の融点が低温化するため芯材へのろう侵食が発生し、自己耐食性が低下する。芯材のＳｉの好ましい含有量は０．１〜０．７％であり、より好ましい含有量は０．１〜０．６％である。【００４１】  芯材のＦｅは、強度向上や結晶組織の安定化に寄与する。芯材のＦｅ含有量は、０．０５〜０．８％とする。Ｆｅ含有量が０．０５％未満では、Ｍｎ系化合物が十分に形成されず、ろう付加熱後に十分な強度が得られない。一方、Ｆｅ含有量が０．８％を超えると、Ｍｎ系化合物が過剰に形成されてろう付加熱前に適切なＭｎ固溶量を確保できず、ろう付加熱後に十分な強度が得られない。また、Ｆｅを含む金属間化合物は母相との電位差が大きく腐食の起点となり易いため、Ｆｅ含有量が０．８％を超える場合には、Ｆｅを含む金属間化合物が過剰に形成されて自己耐食性が低下する。更に、ろう付加熱後の芯材の結晶粒が微細になるため耐高温座屈性及び自己耐食性が確保できなくなる。芯材のＦｅの好ましい含有量は０．１〜０．８％であり、より好ましい含有量は０．１〜０．７％である。【００４２】  芯材のＭｎは、強度や耐高温座屈性の向上に寄与する。芯材のＭｎ含有量は、０．８〜２．０％とする。Ｍｎ含有量が０．８質量％未満では、ブレージングシートフィン材の芯材における適切なＭｎ固溶量を確保できず、またＭｎ系化合物の形成も不十分となるため、ろう付加熱後に十分な強度が得られない。一方、Ｍｎ含有量が２．０質量％を超えると、鋳造時に粗大な晶出物が形成されて製造困難となる。芯材のＭｎの好ましい含有量は０．８〜１．９％であり、より好ましい含有量は０．９〜１．９％である。【００４３】  更に、芯材のＳｉ、Ｆｅ、Ｍｎ含有量は、Ｓｉ＋Ｆｅ≦Ｍｎの条件を満たすこととする。ＳｉとＦｅの総含有量がＭｎ含有量を超えると、含有されたＭｎはＳｉ、ＦｅとＭｎ系化合物を形成するため、芯材における適切なＭｎ固溶量を確保できずろう付後に十分な強度が得られないだけでなく、ろう付加熱後の芯材再結晶粒が微細となり，耐高温座屈性及び自己耐食性を確保できない。好ましい上記条件は、Ｓｉ＋Ｆｅ≦０．９Ｍｎである。【００４４】  芯材には、上記必須元素に加えてＺｎを第１選択的添加元素として添加してもよい。���ｎは、フィン材の電位を卑化する合金元素である。Ｚｎを添加することにより、電位が卑化してフィン材に犠牲防食機能が付与され、チューブ材の耐食性が向上する。Ｚｎ含有量は、チューブ材やその他の部材の電位を考慮して適宜選択すればよいが、０．３〜３．０％とする。Ｚｎ含有量が０．３％未満では、十分な犠牲防食効果が得られない。一方、Ｚｎ含有量が３．０％を超えると、腐食速度が増加してフィン材の自己耐食性を確保できない。芯材のＺｎの好ましい含有量は０．５〜２．７％であり、より好ましい含有量は０．７〜２．５％である。【００４５】  芯材には、第２選択的添加元素としてＣｕを更に添加してもよい。Ｃｕは、強度向上に寄与する合金元素である。Ｃｕ含有量は０．０５〜０．５％とする。Ｃｕ含有量が０．０５％未満では、強度向上効果が不十分である。一方、Ｃｕ含有量が０．５％を超えると、耐粒界腐食感受性が低下し、フィン材の自己耐食性を確保できない。芯材のＣｕの好ましい含有量は０．０５〜０．３％であり、より好ましい含有量は０．０５〜０．２５％である。【００４６】  芯材には、第３選択的添加元素としてＺｒ、Ｔｉ、Ｃｒ及びＶから選択される１種又は２種以上を更に添加してもよい。Ｚｒ、Ｔｉ、Ｃｒ、Ｖはいずれも、強度及び耐高温座屈性を向上させる合金元素である。Ｚｒ、Ｔｉ、Ｃｒ及びＶから選択される１種又は２種以上の含有量はそれぞれ、０．０５〜０．３％である。この含有量が０．０５％未満では上記効果が十分に得られず、一方、０．３％を超えると、鋳造時に粗大な晶出物が形成されるため不適当となる。好ましい上記含有量はそれぞれ０．０５〜０．２％であり、より好ましい上記含有量はそれぞれ０．１〜０．２％である。【００４７】１−２．ろう材  ろう材は、Ｓｉ、Ｆｅを必須元素とする。ろう材のＳｉは、融点やろう流動量に寄与する。また、ブレージングシートフィン材の場合、ろう材のＳｉはろう付加熱中に芯材へ拡散し、芯材でＭｎ系化合物を形成するか、或いは、芯材の母相に固溶する。ろう材のＳｉ含有量は、６．０〜１３．０％とする。Ｓｉ含有量が６．０％未満では、ろう材から芯材へ拡散するＳｉ量が不十分となり、ろう付加熱後に十分な強度が得られない。また、ろう流動性が不十分となり、ろう付性を確保できない。一方、Ｓｉ含有量が１３．０％を超えと、ろう付加熱中にろう材から拡散するＳｉと芯材の固溶Ｍｎとで形成されるＭｎ系化合物が過剰に析出してろう付加熱後に適切なＭｎ固溶量を確保できず、ろう付加熱後に十分な強度が得られない。また、ろう付加熱中のろう材の液相量が過剰となり、自己耐食性を確保できない。ろう材のＳｉの好ましい含有量は７．０〜１３．０％であり、より好ましい含有量は７．０〜１２．０％である。【００４８】  ろう材のＦｅは、ろう流動性や自己耐食性に寄与する。ろう材のＦｅ含有量は、０．０５〜０．８質量％とする。Ｆｅ含有量が０．０５％未満では、ろう流動性を確保できない。一方、Ｆｅ含有量が０．８％を超えると、自己耐食性を確保できない。ろう材のＦｅの好ましい含有量は０．０５〜０．７％であり、より好ましくは０．１〜０．６％である。【００４９】  ろう材には、上記必須元素に加えてＺｎを第１選択的添加元素として添加してもよい。Ｚｎは、フィン材の犠牲防食効果向上に寄与する。ろう材のＺｎ含有量は芯材のＺｎ含有量やチューブ材、その他の部材の電位を考慮して適宜選択すればよいが、０．３〜３．０％とする。Ｚｎ含有量が０．３％未満では、犠牲防食効果が十分に得られない。一方、Ｚｎ含有量が３．０％を超えると、フィン材の自己耐食性を確保できない。ろう材のＺｎの好ましい含有量は０．５〜２．７％であり、より好ましい含有量は０．７〜２．５％である。【００５０】  ろう材には、第２選択的添加元素としてＣｕを更に添加してもよい。Ｃｕは、ろう付加熱中に芯材へ拡散して芯材の強度向上に寄与する。Ｃｕ含有量は、０．１〜０．７％とする。Ｃｕ含有量が０．１％未満では、強度向上効果が十分に得られない。一方、Ｃｕ含有量が０．７％を超えると、耐粒界腐食感受性が低下し、フィン材の自己耐食性を確保できない。ろう材のＣｕの好ましい含有量は０．１〜０．６％であり、より好ましい含有量は０．２〜０．５％である。【００５１】  ろう材には、第３選択的添加元素としてＮａ及びＳｒの少なくともいずれか一方を更に添加してもよい。Ｎａ、Ｓｒはいずれも、ろう流動性に寄与する元素である。Ｎａ及びＳｒの少なくともいずれか一方の含有量は、０．００３〜０．０５％である。この含有量が０．００３％未満では、上記効果が得られない。一方、上記含有量が０．０５％を超えると、上記効果が得られない。ろう材のＮａ、Ｓｒの好ましい含有量は、０．００５〜０．０２％であり、より好ましい含有量は０．００７〜０．０２％である。【００５２】  なお、本発明に用いる上記の芯材やろう材にＭｇ、Ｃａ及びその他の不可避的不純物元素は特性に影響しない範囲で含有されても良く、それぞれの含有量が０．０５％以下で、かつ、それらの総含有量が０．１５％以下であれば本発明の効果に影響を与えずに許容される。【００５３】１−３．厚さ  本発明に係るアルミニウム合金製ブレージングシートフィン材は、４０〜１２０μｍ、好ましくは４０〜１００μｍの厚さを有する。厚さが４０μｍ未満では、クラッド率や厚さのバラツキを制御するのが困難となり、工業製品としての品質確保が困難となる。一方、厚さが１２０μｍを超えると熱交換器の軽量化に寄与できない。【００５４】１−４．クラッド率  次に、ろう材のクラッド率について説明する。ろう材のクラッド率は、ろう流動量に寄与する。ブレージングシートフィン材では、ろう材のクラッド率は、ろう付加熱中のろう流動量への寄与の他、ろう材から芯材へ拡散するＳｉの量にも寄与する。本発明では、ろう材の片面平均クラッド率を６〜１６％とする。このクラッド率が６％未満では、ろう付加熱中にろう材から芯材へ拡散するＳｉの量が不十分となり、ろう付加熱後において分散強化による十分な強度向上が得られない。また、ろう流動量が不十分となり、ろう付性を確保できない。一方、上記クラッド率が１６％を超えると、ろう付加熱中にろう材から芯材へ拡散するＳｉ量が過剰となり芯材中にＭｎ系化合物を形成し、芯材のＭｎ固溶量が減少する。その結果、ろう付加熱後において固溶強化による十分な強度向上が得られない。また、ろう付加熱中のろう材の液相量が過剰となり、自己耐食性を確保できない。ろう材の好ましい片面平均クラッド率は、７〜１５％であり、より好ましい片面平均クラッド率は８〜１４％である。【００５５】１−５．導電率  ろう付加熱前のブレージングシートフィン材の導電率は、芯材に添加されている元素の固溶量と相関関係を有する。本発明で用いる芯材のようなＡｌ−Ｍｎ系合金の導電率は、Ｍｎの固溶量と相関関係を有する。上述したようにろう付加熱後に十分な強度を得るためには、ろう付加熱前の芯材において適切なＭｎ固溶量を確保する必要がある。そこで、ろう付加熱前のブレージングシートフィン材の導電率を、４８〜５４％ＩＡＣＳ（Ｉｎｔｅｒｎａｔｉｏｎａｌ  Ａｎｎｅａｌｅｄ  Ｃｏｐｐｅｒ  Ｓｔａｎｄａｒｄ）とする。導電率が４８％ＩＡＣＳ未満の場合には、芯材のＭｎ固溶量が過剰でありＭｎ系化合物の形成が不十分なために、ろう付加熱後において分散強化による十分な強度向上が得られない。一方、導電率が５４％ＩＡＣＳを超える場合には、ろう付加熱前の芯材のＭｎ固溶量が不十分となり、ろう付加熱後において固溶強化による十分な強度向上が得られない。ろう付加熱前の好ましい導電率は４９〜５４％ＩＡＣＳであり、より好ましい導電率は４９〜５３％ＩＡＣＳである。【００５６】  また、ろう付加熱後のブレージングシートフィン材の導電率も、芯材のＭｎ固溶量と相関関係を有する。ろう付加熱中において、芯材中に固溶しているＭｎはろう材から拡散するＳｉと結合しその量が減少するが、一部はろう付加熱後まで残存してそれにより固溶強化の効果が得られる。そこで、ろう付加熱後のブレージングシートフィン材の導電率を、４０〜４４％ＩＡＣＳの範囲内とする。導電率が４０％ＩＡＣＳ未満の場合には、熱伝導性が低く、熱交換器としての熱交換性能を確保できない。一方、導電率が４４％ＩＡＣＳを超える場合には固溶強化が不十分となり、ろう付加熱後に十分な強度が得られない。ろう付加熱後の好ましい導電率は４１〜４４％ＩＡＣＳであり、より好ましい導電率は４１〜４３％ＩＡＣＳである。なお、導電率がろう付加熱前よりろう付加熱後の方が低い理由は、ろう付加熱中においてろう材から拡散するＳｉが芯材に固溶するためである。【００５７】１−６．金属組織  ろう付加熱後において芯材を適切な金属組織とすることにより、ブレージングシートフィン材の分散強化の効果が得られる。ろう付加熱後における芯材の金属組織は、ろう付加熱前における芯材の金属組織の影響を受ける。そこで、ろう付加熱後において適切な芯材金属組織を得るために、ろう付加熱前における芯材の金属組織を規定することが必要となる。ろう付加熱前の芯材には、製造工程で形成されたＭｎ系化合物が分布する。そこで、金属組織としてＭｎ系化合物の分布状態を規定することとした。具体的には、ろう付加熱前における芯材の金属組織を、円相当径（円相当直径であり、以下において同じ）０．０５〜０．５０μｍのＭｎ系化合物が０．０５〜０．３５μｍの平均粒子間距離で存在する分布状態を有するものとする。円相当径０．０５〜０．５０μｍのＭｎ系化合物は、一部はろう付加熱中に再固溶するが多くはろう付加熱後においても残存し、この残存するＭｎ系化合物によってろう付加熱後のフィン材において分散強化の効果が得られる。Ｍｎ系化合物のうち円相当径０．０５μｍ未満のものは、大部分がろう付加熱中に再固溶する。また、円相当径が０．５０μｍを超えるものは、０．０５〜０．５０μｍのものより密度が非常に小さく、平均粒子間距離をほとんど増減させない。従って、金属組織を規定するＭｎ系化合物としては、円相当径０．０５〜０．５０μｍのものを対象とし、円相当径０．０５μｍ未満のもの及び０．５０μｍを超えるものは対象外とした。【００５８】  ろう付加熱前において芯材中に分布する円相当径０．０５〜０．５０μｍのＭｎ系化合物の平均粒子間距離が０．０５μｍ未満の場合には、芯材中に存在するＭｎ系化合物が過剰な状態となり、芯材のＭｎ固溶量を十分に確保できない。その結果、ろう付加熱後において固溶強化による十分な強度向上が得られない。一方、上記平均粒子間距離が０．３５μｍを超える場合には、芯材中に分布するＭｎ系化合物が不十分となり、ろう付加熱後において分散強化による十分な強度向上が得られない。好ましい上記平均粒子間距離は０．０７〜０．３２μｍであり、より好ましい上記平均粒子間距離は０．１０〜０．３０μｍである。【００５９】  ろう付加熱後の芯材中には、素材の製造工程で形成されたＭｎ系化合物と、ろう付加熱中に形成されたＭｎ系化合物が分布している。これらのＭｎ系化合物のうち円相当径０．５０μｍ以下のものにより、ろう付加熱後のフィン材において分散強化の効果が得られる。そこで、ろう付加熱後における芯材の金属組織として、Ｍｎ系化合物の分布状態を規定するものである。具体的には、ろう付加熱後における芯材の金属組織を、円相当径０．５０μｍ以下のＭｎ系化合物が０．４５μｍ以下の平均粒子間距離で存在する分布状態を有するものとする。なお、Ｍｎ系化合物のうち円相当径が０．５０μｍを超えるものについては、０．５０μｍ以下のものより密度が非常に小さく、平均粒子間距離をほとんど増減させないため対象外とした。上記平均粒子間距離が０．４５μｍを超える場合には、芯材中に分布するＭｎ系化合物が不十分となり、ろう付加熱後において分散強化による十分な強度が得られない。ろう付加熱後の好ましい上記平均粒子間距離は０．４０μｍ以下、より好ましい上記平均粒子間距離は０．３５μｍ以下である。なお、平均粒子間距離の下限値は特に限定するものではないが、本発明で用いる芯材のアルミニウム合金組成と製造方法に依存するが、本発明では０．１０μｍ程度となる。【００６０】  以上のような合金組成と材料特性を有するアルミニウム合金ブレージングシートフィン材は、薄肉でありながらろう付加熱後の強度に優れ、更に、良好な耐高温座屈性、ろう付性及び自己耐食性を有する。【００６１】２．アルミニウム合金製ブレージングシートフィン材の製造方法  本発明に係る熱交換器用のアルミニウム合金製ブレージングシートフィン材の製造方法について以下に説明する。【００６２】２−１．製造方法の特徴  まず、Ａｌ地金やＡｌ母合金を溶解炉で溶解し、所定のアルミニウム合金組成を有するろう材合金や芯材合金が得られるように溶湯の成分を調整する。この溶湯を半連続鋳造法により鋳造して、ろう材と芯材の鋳塊を得る。芯材鋳塊には、均質化処理を施さないか、或いは、施しても高温での均���化処理とはしない。次に、ろう材鋳塊と芯材鋳塊を面削する。芯材鋳塊の厚さを考慮してろう材鋳塊を熱間圧延し、所定のクラッド率を達成できる厚さのろう材圧延板を作製する。このろう材圧延板を芯材鋳塊の両面に重ね合わせて合わせ材を得る。合わせ材を所定の温度で加熱して熱間合わせ圧延を開始する。所定の熱間圧延率に達したときの圧延板が所定の温度となるよう圧延板の温度を制御してクラッド材を得る。このクラッド材を途中で焼鈍することなく高圧延率で一次冷間圧延し、この冷間圧延材を所定の加熱条件で焼鈍する。その後、二次冷間圧延して所定の最終板厚としたブレージングシートフィン材を得る。これに代わって、熱間合わせ圧延したクラッド材を、途中で焼鈍することなく最終板厚まで高圧延率で冷間圧延し、その後、冷間圧延材を所定の加熱条件で焼鈍してブレージングシートフィン材を得てもよい。【００６３】  本発明において規定する芯材の金属組織を制御するには、製造工程における材料への入熱を適切に制御する必要がある。そこで、芯材鋳造工程、均質化処理工程、熱間合わせ圧延工程、ならびに、焼鈍工程における材料への入熱を以下のように制御する。なお、冷間圧延中の材料への入熱は僅かであるため金属組織にほとんど影響を与えないが、冷間圧延率はその後の焼鈍工程における組織制御に影響するため制御する。【００６４】２−２．鋳造工程  芯材用及びろう材用のアルミニウム合金は、半連続鋳造法によりそれぞれ鋳造される。芯材の鋳塊の金属組織は、鋳造工程における溶湯凝固時の冷却速度と凝固後の鋳塊の冷却速度によって変化する。いずれの冷却速度も速めることにより、芯材鋳塊における適切なＭｎ固溶量を確保できるので、ろう付加熱前の芯材のＭｎ固溶量を確保できる。【００６５】  溶湯凝固時の平均冷却速度は、０．５℃／秒以上であるのが好ましい。平均冷却速度が０．５℃／秒未満の場合には、冷却過程においてＭｎ系化合物が過剰に晶出してＭｎ固溶量を十分に確保できない。溶湯凝固時の冷却速度を速めるのは、溶湯温度を低くすること、冷却水量を増加すること、ならびに、潤滑油量を増加することの一つ以上により達成される。【００６６】  凝固後の芯材鋳塊の冷却速度、すなわち、芯材鋳塊を５５０℃から２００℃まで冷却する際の平均冷却速度は０．１０℃／秒以上とする。Ｍｎ系化合物の固溶と析出の挙動においては、凝固後の５５０℃から２００℃までの間の平均冷却速度が極めて重要である。２００℃未満の温度ではアルミニウム合金中において原子が殆ど拡散せず、Ｍｎ系化合物は殆ど析出しない。また、金型の外部に送り出された時点で、鋳塊のその場所は６００℃程度であるため、５５０℃程度以下で鋳塊の温度測定が可能となる。従って、温度範囲を５５０℃から２００℃までとした。上記冷却速度が０．１０℃／秒未満の場合には、冷却過程においてＭｎ系化合物が過剰に析出してＭｎ固溶量を十分に確保できない。凝固後の冷却速度を速めるのは、冷却水量を増加すること、及び／又は、鋳造速度を遅くすることにより達成される。上記平均冷却速度は、好ましくは０．１３℃／以上である。なお、この平均冷却速度の上限値は、鋳造方法や装置によって決まるが、本発明では０．２℃／秒程度である。【００６��】２−３．均質化処理工程  芯材鋳塊には、均質化処理を施しても、或いは、施さなくてもよい。均質化処理を施す場合には、５１０℃以上の高温での処理を施さないこととする。すなわち、均質化処理を施す場合には、５１０℃未満の温度での処理とする。５１０℃以上で均質化処理すると、Ｍｎ系化合物が過剰に析出して芯材鋳塊において適切なＭｎ固溶量を確保できない。熱間合わせ圧延前に合わせ材を加熱する工程で芯材鋳塊の均質化が実質的に達成できるため、芯材鋳塊には均質化処理を施さないのが好ましい。なお、５１０℃未満で均質化処理を行う場合の処理時間は、０．５〜１２時間とする。０．５時間未満では均質化が不十分となり、１２時間を超えると適切なＭｎ固溶量を確保できない。【００６８】２−４．熱間合わせ圧延工程  熱間合わせ圧延工程において、芯材鋳塊の両面にろう材を重ね合わせてなる合わせ材は４２０〜５００℃に加熱し、これを熱間圧延する。加熱温度が４２０℃未満の場合には、熱間合わせ圧延の変形抵抗が大きくなり合わせ圧延が困難となる。一方、加熱温度が５００℃を超える場合には、圧延時の加工発熱等により圧延材の温度が５１０℃を超えることがある。その結果、芯材中にＭｎ系化合物が過剰に析出して芯材中における適切なＭｎ固溶量を確保できない。好ましい加熱温度は、４３０〜４９０℃である。また、加熱保持時間は０．５〜１２時間が好ましい。保持時間が０．５時間未満の場合には、鋳塊サイズや加熱炉によっては合わせ材全体が均一な所定温度に達しない虞がある。その結果、Ｍｎの固溶量とＭｎ系化合物の析出が芯材内で不均一となるだけでなく、ろう材と芯材の圧着不良が発生する虞がある。一方、保持時間が１２時間を超える場合には、芯材中にＭｎ系化合物が過剰に析出して芯材中における適切なＭｎ固溶量を確保できない。【００６９】  また、合わせ材を加熱する際において、加熱温度に達するまでの昇温時間を短くすれば、芯材での過剰なＭｎ系化合物の析出を抑制でき、芯材における適切なＭｎ固溶量を確保できる。従って、加熱温度に達するまでの昇温時間は、１５時間以下とするのが好ましい。【００７０】  熱間合わせ圧延を開始してから合わせ材の板厚が１０％減少するまでに（熱間圧延率が１０％に達したとき）、芯材とろう材との圧着（クラッド）が完了し、この時点での圧延板の温度を４５０℃以下に制御すれば芯材中の適切なＭｎ固溶量を確保できる。しかしながら、この温度が低すぎると圧着不良が発生し易い。そこで、熱間圧延率が１０％に達したときの圧延板の温度を３７０〜４５０℃とする。上記圧延途中の圧延板温度が３７０℃未満の場合には、ろう材と芯材を十分に圧着できない。一方、圧延途中の圧延板温度が４５０℃を超える場合には、芯材中のＭｎ系化合物が過剰に析出して芯材の適切なＭｎ固溶量を確保できない。熱間圧延率が１０％に達したときの圧延板の好ましい温度は、３８０〜４４０℃である。【００７１】  また、熱間圧延中の材料は、２００℃以上の高温でありながら歪が導入されている。このような高温、かつ歪導入下では、芯材中にＭｎ系化合物が析出し易い。熱間合わせ圧延終了時の温度を低くし、かつ、熱間合わせ圧延工程の総時間を短くするよう制御することにより、芯材中���適切なＭｎ固溶量を確保できる。熱間圧延終了時の圧延板温度は３７０℃未満とするのが好ましく、３５０℃以下とするのがより好ましく、熱間圧延工程の総時間は６０分以下とするのが好ましく、４０分以下とするのがより好ましい。【００７２】  以上のような熱間圧延板の温度制御は、圧延ロールの温度、潤滑冷却液の噴射口数、潤滑冷却液の噴射量、１パスの圧下量及び通板速度の一つ以上の調整によって達成することができる。【００７３】  熱間合わせ圧延工程後に、途中で焼鈍工程を設けることなく圧延板は一次冷間圧延工程にかけられる。歪導入下では芯材中にＭｎ系化合物が析出し易い。そこで、熱間合わせ圧延工程後の一次冷間圧延工程での圧延率を８５．０〜９９．５％とする。一次冷間圧延率が８５．０％未満の場合には、次の焼鈍工程において芯材におけるＭｎ系化合物の析出が不十分となり、Ｍｎ系化合物が密に分散した芯材の金属組織が得られない。一方、一次冷間圧延率が９９．５％を超える場合には、次の焼鈍工程において芯材中にＭｎ系化合物が過剰に析出して芯材における適切なＭｎ固溶量を確保できない。好ましい一次冷間圧延率は、９１．０〜９９．０％である。【００７４】  焼鈍工程において芯材を再結晶させる場合には、焼鈍温度を３００〜４５０℃とする必要がある。一次冷間圧延工程で歪が導入された圧延材に、４５０℃以下の低温で焼鈍が施される。焼鈍温度を４５０℃以下とすることにより、芯材中にＭｎ系化合物を密に析出させることができる。焼鈍温度が３００℃未満の場合には、芯材が再結晶しない虞がある。一方、焼鈍温度が４５０℃を超える場合には、芯材中にＭｎ系化合物が過剰に析出して芯材における適切なＭｎ固溶量を確保できない。芯材を再結晶させる場合の好ましい焼鈍温度は３１０〜４４０℃、より好ましい焼鈍温度は３１０〜４３０℃である。また、焼鈍方法は、連続式焼鈍とバッチ式焼鈍のいずれを用いても良い。【００７５】  上記に代えて焼鈍工程において芯材を再結晶させない場合には、焼鈍温度を１５０℃以上３００℃未満とする必要がある。焼鈍温度が１５０℃未満の場合には、芯材の回復が不十分なため、ろう付加熱中の再結晶粒が微細となり耐高温座屈性及び自己耐食性が確保できない。一方、焼鈍温度が３００℃以上の場合には、芯材が再結晶する虞がある。芯材を再結晶させない場合の好ましい焼鈍温度は１６０〜２９０℃、より好ましい焼鈍温度は１７０〜２８０℃である。また、焼鈍方法は、連続式焼鈍とバッチ式焼鈍のいずれを用いても良い。【００７６】  また、焼鈍工程において芯材を再結晶させる場合においても、再結晶させない場合においても、焼鈍工程での加熱保持時間は０．５〜１２時間が好ましい。加熱保持時間が０．５時間未満の場合には、冷間圧延材が均一に所定温度に達しない虞があり、Ｍｎの固溶量とＭｎ系化合物の析出が芯材内で不均一となり、品質にバラツキが発生する虞がある。一方、加熱保持時間が１２時間を超える場合には、芯材中にＭｎ系化合物が過剰に析出して芯材における適切なＭｎ固溶量を確保できない虞がある。【００７７】  焼鈍工程において芯材を再結晶させた場合には、焼鈍工程後に圧延板を二次冷間圧延工程にかける。これにより焼鈍時に生じた再結晶を加工組織���し、フィンの成形性を確保できる。二次冷間圧延工程での圧延率は、１０〜８５％とする。この冷間圧延率が１０％未満の場合には、ろう付加熱中に芯材が再結晶しない虞があり耐高温座屈性や自己耐食性を確保できない。一方、二次冷間圧延での圧延率が８５％を超える場合には、ろう付加熱中の芯材再結晶粒が微細となり、耐高温座屈性や自己耐食性を確保できない。好ましい二次冷間圧延率は１５〜６５％であり、より好ましい二次冷間圧延率は２０〜６０％である。【００７８】  焼鈍工程において芯材を再結晶させない場合には、焼鈍工程後に圧延板を二次冷間圧延にかける。この場合の二次冷間圧延率は、３〜４０％とする。この冷間圧延率が３％未満の場合には、安定した製造が困難である。一方、この二次冷間圧延率が４０％を超える場合には、ろう付加熱中の芯材再結晶粒が微細となり、耐高温座屈性や自己耐食性を確保できない。芯材を再結晶させない場合における好ましい二次冷間圧延率は６〜３５％であり、より好ましい二次冷間圧延率は１０〜３０％である。【００７９】  また、焼鈍工程において芯材を再結晶させる場合においても、再結晶させない場合においても、フィンの成形性を確保するために、二次冷間圧延後に低温で焼鈍することにより素材の機械特性を微調整することができる。この場合の焼鈍温度は、３００℃未満とする。この焼鈍温度が３００℃以上の場合には、芯材が再結晶する虞がある。芯材を再結晶させない好ましい焼鈍温度は２９０℃未満、より好ましい焼鈍温度は２８０℃未満である。なお、焼鈍温度の下限値は特に限定されるものではないが、フィンの成形性を確保するには少なくとも１００℃とする必要がある。【００８０】  なお、焼鈍工程において芯材を再結晶させない場合には、熱間合わせ圧延工程後のクラッド材を途中で焼鈍することなく最終板厚まで冷間圧延する冷間圧延工程と、冷間圧延工程後においてクラッド材を焼鈍する焼鈍工程とを設けるようにしてもよい。熱間合わせ圧延工程後の冷間圧延工程での圧延率は、８５．０〜９９．５％とする。この冷間圧延率が８５．０％未満の場合には、次の焼鈍工程において芯材におけるＭｎ系化合物の析出が不十分となり、Ｍｎ系化合物が密に分散した芯材の金属組織が得られない。一方、上記冷間圧延率が９９．５％を超える場合には、次の焼鈍工程において芯材中にＭｎ系化合物が過剰に析出して芯材における適切なＭｎ固溶量を確保できない。好ましい上記冷間圧延率は、９１．０〜９９．０％である。【００８１】  上記冷間圧延工程後の焼鈍温度は、１５０℃以上３００℃未満とする必要がある。焼鈍温度が１５０℃未満の場合には、芯材の回復が不十分なため、ろう付加熱中の再結晶粒が微細となり耐高温座屈性及び自己耐食性が確保できない。一方、焼鈍温度が３００℃以上の場合には、芯材が再結晶する虞がある。芯材を再結晶させない場合の好ましい焼鈍温度は１６０〜２９０℃、より好ましい焼鈍温度は１７０〜２８０℃である。また、焼鈍方法は、連続式焼鈍とバッチ式焼鈍のいずれを用いても良い。【００８２】  また、この焼鈍工程での加熱保持時間は０．５〜１２時間が好ましい。加熱保持時間が０．５時間未満の場合には、冷間圧延材が均一に所定温度に達しない虞があり、Ｍｎの固溶量とＭｎ系化合物の析出が芯材内で不均一となり、品質にバラツキが発生する虞がある。一方、加熱保持時間が１２時間を超える場合には、芯材中にＭｎ系化合物が過剰に析出して芯材における適切なＭｎ固溶量を確保できない虞がある。
【実施例】
【００８３】  以下に、本発明の実施例を本発明例と比較例とともに示す。なお、以下の実施例は、本発明の効果を示すためのものであり、その実施例が本発明の技術的範囲を限定するものではない。【００８４】  表１に示す合金組成を有する芯材合金と、表２に示す合金組成を有するろう材合金を、それぞれ半連続鋳造法により鋳造し、芯材鋳塊とろう材鋳塊を得た。芯材鋳塊は、均質化処理したものと均質化処理を省いたものを作製した。ろう材鋳塊には、均質化処理を施していない。次に、それぞれの鋳塊を面削した。更に、所定のクラッド率が得られる板厚までろう材鋳塊を５００℃に加熱してから熱間圧延した。その後、熱間圧延したろう材圧延板を芯材鋳塊の両面に貼り合わせ、この合わせ材を加熱してから熱間合わせ圧延を行いクラッド材を作製した。熱間合わせ圧延後に、一次冷間圧延を行なって焼鈍した。焼鈍後に、芯材を再結晶させたクラッド材と再結晶させなかったクラッド材は、それぞれ更に最終板厚まで二次冷間圧延を行ってブレージングシートフィン材の試料とした。また、熱間合わせ圧延後に、一次冷間圧延ではなく最終板厚まで冷間圧延して焼鈍したブレージングシートフィン材の試料（再結晶させなかったクラッド材）も作製した。【００８５】
【表１】
2016147627.tif 000003
【００８６】
【表２】
2016147627.tif 000004
【００８７】  なお、表１、表２の合金組成表において、「−」は、スパーク放電発光分光分析装置の検出限界以下の含有量であったことを意味し、「残部」は残部Ａｌと不可避的不純物からなることを意味する。【００８８】  また、上記のようにして作製したブレージングシートフィン材を用いて、ろう付加熱を行った。このろう付加熱は、ろう付相当の加熱であり、具体的には、ブレージングシートフィン材を窒素ガス雰囲気炉内で加熱して６００℃で３分間保持し、次いで、１００℃／分の冷却速度で室温まで冷却するものである。【００８９】  上記製造工程における、芯材とろう材の組み合わせ、芯材鋳塊の平均冷却速度（５５０℃から２００℃までの）、均質化処理温度、熱間合わせ圧延における合わせ材の加熱温度、熱間圧延率１０％時点での圧延板の温度、一次冷間圧延率、焼鈍温度、焼鈍後の組織、片面平均クラッド率、二次冷間圧延率、最終焼鈍温度、最終板厚及び製造性を表３、４に示す。なお、以上の製造工程において問題が発生せず、最終板圧まで圧延できた場合は製造性を「○」とし、鋳造又は圧延時における割れ、芯材とろう材の圧着不良が生じて最終板厚まで製造できなかった場合は製造性を「×」とした。また、溶湯凝固時の平均冷却速度は０．５〜２．０℃／秒とし、合わせ材を加熱する際において、加熱温度に達するまでの昇温時間は８〜１５時間とし、熱間合わせ圧延工程の終了時における圧延板温度は２００〜３７０℃とした。【００９０】  なお、表３、４において、本発明例１、４、８、９、１１、１２、１６、１８〜２０、ならびに、比較例２１〜４５、４９〜５０は、請求項８の本発明例及び比較例であり、本発明例２、５、１０、１３〜１５、１７、ならびに、比較例４６、４７は、請求項９の本発明例及び比較例であり、本発明例３、６，７、ならびに、比較例４８は、請求項１１の本発明例及び比較例である。ここで、本発明例９、１０は、請求項１０の実施態様を示すものであり、本発明例３、１２、１４、ならびに、比較例３０、３４、３６、４９、５０は、請求項１２の実施態様を示すものである。また、請求項１１の本発明例及び比較例では、冷間圧延工程における圧延率を一次冷間圧延の欄に示し、二次冷間圧延工程後の最終焼鈍は行なわないので、二次冷間圧延工程後の最終焼鈍温度の欄は「−」で示した。【００９１】
【表３】
2016147627.tif 000005
【００９２】
【表４】
2016147627.tif 000006
【００９３】  以上製造したブレージングシートフィン材の試料について、ろう付加熱前後における導電率と平均粒子間距離の測定、ろう付加熱後における引張強さの測定、ならびに、高温座屈性、ろう付性及び自己耐食性の評価を行った。測定方法及び評価方法は、下記の通りである。なお、表４において製造性が「×」のものは試料を製造できなかったため、これらの評価を行うことができなかった。【００９４】（導電率の測定）  ろう付加熱前後の各試料について、２０℃の恒温曹内で、ＪＩＳ  Ｈ０５０５に基づき電気抵抗を測定した。同一試料の３箇所で測定し、それらの算術平均値をもって導電率とした。【００９５】（平均粒子間距離の測定）  ろう付加熱前後の各試料について、板厚中央のＬ−ＬＴ面を透過型電子顕微鏡（ＴＥＭ）により５万倍の倍率で撮影し、ろう付加熱前の試料については円相当径０．０５〜０．５０ｍｍのＭｎ系化合物の平均粒子間距離を、ろう付加熱後の試料については円相当径０．５０ｍｍ以下の平均粒子間距離を、それぞれ画像解析ソフトで測定した。同一試料について、５視野で測定を行ってそれらの算術平均値をもって平均粒子間距離とした。【００９６】  なお、本発明において規定する平均粒子間距離とは、ＴＥＭ画像における全粒子の中心点同士を半直線で結ぶ際において、全ての半直線が交差しないように粒子同士を半直線で結んだときの粒子表面間距離の平均値として定義される。また、ＴＥＭ画像における黒いコントラストの粒子がＭｎ系化合物であることは、エネルギー分散形Ｘ線分光器（ＥＤＳ）を用いた元素分析により確認した。【００９７】（引張強さの測定）  ろう付加熱後の各試料をＪＩＳ１３号Ｂに準拠した形状とし、室温で引張試験を行って引張強さを測定した。ろう付加熱後の引張強度が１３０ＭＰａ以上の場合を合格（○）とし、１３０ＭＰａ未満の場合を不合格（×）と判定した。【００９８】（耐高温座屈性の評価）  サグ試験装置を用いた耐高温座屈性評価の模式図を、図１（ａ）〜（ｃ）に示す。各試料から幅１６ｍｍ、長さ６０ｍｍの試験片１を切り出し、試験台２上に固定治具３を用いて５０ｍｍの張り出し部を片持ちで保持してろう付加熱した後、試験片１の垂下量を測定した。図１（ａ）は加熱前の状態における正面からの模式図、図１（ｂ）は図１（ａ）の状態における平面からの模式図、図１（ｃ）は加熱後の垂下した状態における正面からの模式図を表す。ろう付加熱後の垂下量が３０ｍｍ未満の場合を耐高温座屈性が合格（○）とし、垂下量が３０ｍｍ以上の場合を耐高温座屈性が不合格（×）と判定した。【００９９】（ろう付性の評価）  ろう付性評価に用いた試験片の模式的な正面図を、図２に示す。各試料をコルゲート加工してフィン材４を作製し、図２に示すように、フィン材４の両側に板厚０．５ｍｍ、幅１６ｍｍ、長さ６０ｍｍのＡ３００３板５を組付けたミニコア試験片を作製した。このミニコア試験片を、濃度５％のフッ化物系フラックス懸濁液に浸漬して乾燥させた後にろう付加熱した。このミニコア試験片におけるフィン接合率が９５％以上であり、かつ、フィン試料に溶融が生じていない場合をろう付性が合格（○）とし、フィン接合率が９５％未満、及び／又は、フィン試料に溶融が生じた場合��ろう付性が不合格（×）と判定した。【０１００】  なお、フィン接合率とは、フィン材４と板５の接合長さの合計を、コルゲートフィンの幅の長さ）×（フィンの山の数）で除したものとして定義した。フィン材４と板５の接合長さの合計は、ろう付加熱後のミニコア試験片においてフィン材４から板５を剥がし、各接合部の長さを測定しこれらを合計した。【０１０１】（自己耐食性の評価）  ろう付加熱後の各試料の単板について、ＡＳＴＭ  Ｇ８５に準拠したＳＷＡＡＴ（Ｓｅａ  ＷａｔｅｒＡｃｅｔｉｃ  Ａｃｉｄ  Ｔｅｓｔ）試験を３０時間行い、各試料の腐食状態を調査した。腐食が板厚を貫通していない場合を自己耐食性が合格（○）とし、腐食が板厚を貫通した場合を自己耐食性が不合格（×）とした。【０１０２】  以上の試験結果と評価結果を表５、６に示す。【０１０３】
【表５】
2016147627.tif 000007
【０１０４】
【表６】
2016147627.tif 000008
【０１０５】  以下、表５、６を参照して結果について検討する。まず、本発明例１〜１８では芯材及びろう材の合金組成が本発明で規定する範囲にあり、また、その製造条件も本発明で規定する条件を満たすものである。これらの本発明例では、製造性も良好であり、ろう付加熱前後の導電率と金属組織も条件を満たしていた。そして、これらの本発明例では、ろう付加熱後の引張強さ、耐高温座屈性、ろう付性、自己耐食性のいずれも合格であった。【０１０６】  次に、比較例について検討する。比較例１９〜２６では、芯材の合金組成が本発明で規定する範囲外であり、以下のような結果となった。【０１０７】  比較例２１では、芯材のＳｉ含有量が過少であったため、ろう付加熱後にＭｎ系化合物の形成が不十分であった。その結果、ろう付加熱後における粒子間距離が大きくなり、ろう付加熱後の強度が不合格となった。【０１０８】  比較例２２では、芯材のＦｅ含有量が過少であったため、ろう付加熱後にＭｎ系化合物の形成が不十分であった。その結果、ろう付加熱後における粒子間距離が大きくなり、ろう付加熱後の強度が不合格となった。【０１０９】  比較例２３では、芯材のＳｉ含有量が過多であったため、また、Ｓｉ＋Ｆｅ≦Ｍｎの関係を満たさなかったため、ろう付加熱前後の導電率が大きくなった。その結果、芯材の適切なＭｎ固溶量を確保できず、ろう付加熱後の強度が不合格となった。更に、耐高温座屈性、ろう付性及び自己耐食性も不合格となった。【０１１０】  比較例２４では、芯材のＦｅ含有量が過多であったため、ろう付加熱後の導電率が大きくなった。その結果、芯材の適切なＭｎ固溶量を確保できず、ろう付加熱後の強度が不合格となった。更に、耐高温座屈性、ろう付性及び自己耐食性も不合格となった。【０１１１】  比較例２５では、芯材のＭｎ含有量が過少であったため、ろう付加熱前後の導電率が大きくなった。その結果、芯材の適切なＭｎ固溶量を確保できず、ろう付加熱後の強度が不合格となった。また、ろう付加熱前後におけるＭｎ系化合物の形成が不十分であったため、ろう付加熱後における粒子間距離が大きくなり、これまた、ろう付加熱後の強度が不合格となる原因となった。更に、芯材のＺｎ含有量が過多であったため、自己耐食性も不合格となった。【０１１２】  比較例２６では、芯材のＭｎ含有量が過多であったため冷間圧延中に割れが生じ、ブレージングシートフィン材を製造できなかった。【０１１３】  比較例２７では、芯材のＺｒ、Ｔｉ、Ｃｒ、Ｖの含有量が過多であったため冷間圧延中に割れが生じ、ブレージングシートフィン材を製造できなかった。【０１１４】  比較例２８では、芯材のＳｉとＦｅ含有量の総量がＭｎ含有量を超えたため、ろう付加熱前後の導電率が大きくなった。その結果、芯材の適切なＭｎ固溶量を確保できず、ろう付加熱後の強度が不合格となった。また、ろう付加熱後におけるＭｎ系化合物の形成が不十分であった。その結果、ろう付加熱後における粒子間距離が大きくなり、これまた、ろう付加熱後の強度が不合格となる原因となった。更に、耐高温座屈性、ろう付性及び自己耐食性も不合格となった。【０１１５】  比較例２９〜３２では、ろう材の合金組成が本発明で規定する範囲外であり、以下のよ��な結果となった。【０１１６】  比較例２９では、ろう材のＺｎ含有量が過多であったため自己耐食性が不合格となった。【０１１７】  比較例３０では、ろう材のＳｉ含有量が過少であったためろう付性が不合格となった。また、ろう材のＣｕ含有量が過多であったため自己耐食性が不合格となった。【０１１８】  比較例３１では、ろう材のＳｉ含有量が過多であったため、耐高温座屈性が不合格となった。また、ろう材のＺｎ含有量が過少であったため、自己耐食性が不合格となった。【０１１９】  比較例３２では、ろう材のＦｅ含有量が過多であったため、ろう付性及び自己耐食性が不合格となった。また、ろう材のＣｕ含有量が過少であったため、ろう付加熱後の強度が不合格となった。【０１２０】  比較例３３〜５２では、製造条件が本発明で規定する条件から外れたものであり、以下のような結果となった。【０１２１】  比較例３３では、片面平均クラッド率が過小であったため，ろう付加熱後の強度及びろう付性が不合格となった。【０１２２】  比較例３４では、片面平均クラッド率が過大であったため，耐高温座屈性及び自己耐食性が不合格となった。【０１２３】  比較例３５では、芯材鋳塊の平均冷却速度が遅過ぎたため、ろう付加熱前後の導電率が大きくなった。その結果、芯材の適切なＭｎ固溶量を確保できず、ろう付加熱後の強度が不合格となった。更に、耐高温座屈性も不合格となった。【０１２４】  比較例３６では、芯材鋳塊の均質化処理温度が高過ぎたため、ろう付加熱前後の導電率が大きくなった。その結果、芯材の適切なＭｎ固溶量を確保できず、ろう付加熱後の強度が不合格となった。また、ろう付加熱前におけるＭｎ系化合物の形成が不十分であった。その結果、ろう付加熱前における粒子間距離が大きくなり、これまた、ろう付加熱後の強度が不合格となる原因となった。更に、耐高温座屈性も不合格となった。【０１２５】  比較例３７では、合わせ材の加熱温度が低過ぎたため芯材とろう材との圧着不良が発生し、ブレージングシートフィン材を製造できなかった。【０１２６】  比較例３８では、合わせ材の加熱温度が高過ぎたため、ろう付加熱前後の導電率が大きくなった。その結果、芯材の適切なＭｎ固溶量を確保できず、ろう付加熱後の強度が不合格となった。更に、耐高温座屈性も不合格となった。【０１２７】  比較例３９では、熱間圧延率が１０％に達したときの圧延板の温度が低過ぎたため、ろう付加熱前後におけるＭｎ系化合物の形成が不十分であった。その結果、ろう付加熱前後における粒子間距離が大きくなり、ろう付加熱後の強度が不合格となった。【０１２８】  比較例４０では、熱間圧延率が１０％に達したときの圧延板の温度が高過ぎたため、ろう付加熱前後の導電率が大きくなった。その結果、芯材の適切なＭｎ固溶量を確保できず、ろう付加熱後の強度が不合格となった。更に、耐高温座屈性も不合格となった。【０１２９】  比較例４１では、一次冷間圧延率が低過ぎたため、ろう付加熱前後におけるＭｎ系化合物の形成が不十分であった。その結果、ろう付加熱前後における粒子間距離が大きくなり、ろう付加熱後の強度が不合格となった。【０１３０】  比較例４２では、一次冷間圧延率が高過ぎたため、ろう付加熱前後の導電率が大��くなった。その結果、芯材の適切なＭｎ固溶量を確保できず、ろう付加熱後の強度が不合格となった。【０１３１】  比較例４３では、焼鈍温度が高過ぎたため、ろう付加熱前後の導電率が大きくなった。その結果、芯材の適切なＭｎ固溶量を確保できず、ろう付加熱後の強度が不合格となった。【０１３２】  比較例４４では、焼鈍工程で再結晶させた後の二次冷間圧延率が低過ぎたため、ろう付加熱中に芯材へのろう侵食が発生し、ろう付加熱後の強度が不合格となった。更に、耐高温座屈性、ろう付性及び自己耐食性も不合格となった。【０１３３】  比較例４５では、焼鈍工程で再結晶させた後の二次冷間圧延率が高過ぎたため、ろう付加熱中に芯材へのろう侵食が発生し、ろう付加熱後の強度が不合格となった。更に、耐高温座屈性、ろう付性及び自己耐食性も不合格となった。【０１３４】  比較例４６では、焼鈍温度が低過ぎたため、ろう付加熱前後におけるＭｎ系化合物の形成が不十分であった。その結果、ろう付加熱前後における粒子間距離が大きくなり、ろう付加熱後の強度が不合格となった。【０１３５】  比較例４７では、焼鈍工程で再結晶させなかった後の二次冷間圧延率が高過ぎたため、ろう付加熱中に芯材へのろう侵食が発生し、ろう付加熱後の強度が不合格となった。更に、耐高温座屈性、ろう付性及び自己耐食性も不合格となった。【０１３６】  比較例４８では、焼鈍温度が低過ぎたため、ろう付加熱前後におけるＭｎ系化合物の形成が不十分であった。その結果、ろう付加熱前後における粒子間距離が大きくなり、ろう付加熱後の強度が不合格となった。【０１３７】  比較例４９では、板厚が薄過ぎたため、自己耐食性が不合格となった。【０１３８】  比較例５０では、板厚が厚すぎたため、ろう付加熱前後におけるＭｎ系化合物の形成が不十分であった。その結果、ろう付加熱前後における粒子間距離が大きくなり、ろう付加熱後の強度が不合格となった。
【産業上の利用可能性】
【０１３９】  本発明に係る熱交換器用のアルミニウム合金製ブレージングシートフィン材は、ろう付加熱後の強度に優れ、更に良好な耐高温座屈性、ろう付性及び自己耐食性を有し、更に、薄肉化により従来のものと比較して軽量化できることから、特に自動車の熱交換器用として産業上顕著な利用可能性を有する。
【符号の説明】
【０１４０】  １・・・試験片  ２・・・試験台  ３・・・固定治具  ４・・・フィン材  ５・・・板
【図１】
2016147627.tif 000009
【図２】
2016147627.tif 000010
【国際調査報告】
2016147627.tif 000011
2016147627.tif 000012
2016147627.tif 000013
2016147627.tif 000014